(57)【要約】【課題】型式毎にスクリーン版を用意しなくてもよく、所望の形状及び隠蔽性への調整が容易な、セラミックカラープリント付きガラス板の製造方法及びそのための電子印刷用カラートナーの提供。【解決手段】無機顔料微粒子、酸価５以上の熱分解性樹脂バインダ樹脂及びガラスフリットを含有する粒子からなる、（１）または（２）を満たす電子印刷用カラートナー。（１）トナー全質量中に、無機顔料微粒子を１０〜５０質量部、熱分解性樹脂バインダ樹脂を５〜４０質量部、ガラスフリットを４０〜８５質量部含有する。（２）質量比で［ガラスフリット］／［熱分解性樹脂バインダ樹脂］≧１．５。【選択図】図１
2007128053.tif 000002
【特許請求の範囲】
【請求項１】
トナーの全固形分１００質量部中に、無機顔料微粒子を１０〜５０質量部、酸価５以上の熱分解性バインダ樹脂を５〜４０質量部、ガラスフリットを４０〜８５質量部含有する電子印刷用カラートナー。
【請求項２】
無機顔料微粒子と、酸価５以上の熱分解性バインダ樹脂と、ガラスフリットを含有する電子印刷用カラートナーであって、該トナー中のガラスフリットと前記熱分解性バインダ樹脂の質量比が、［ガラスフリット］／［熱分解性バインダ樹脂］≧１．５であることを特徴とする電子印刷用カラートナー。
【請求項３】
トナー中の無機顔料微粒子とガラスフリットの質量比が、［ガラスフリット］／［無機顔料微粒子］≧１である、請求項１または２に記載の電子印刷用カラートナー。
【請求項４】
酸価５以上の熱分解性バインダ樹脂が、熱可塑性樹脂に不飽和カルボン酸または不飽和カルボン酸無水物を反応させて得られる酸変性熱可塑性樹脂である、請求項１〜３のいずれかに記載の電子印刷用カラートナー。
【請求項５】
酸変性熱可塑性樹脂が、無水マレイン酸変性熱可塑性樹脂である、請求項４に記載の電子印刷用カラートナー。
【請求項６】
酸変性熱可塑性樹脂が、無水マレイン酸変性ポリオレフィンである、請求項４または５に記載の電子印刷用カラートナー。
【請求項７】
酸価５以上の熱分解性バインダ樹脂が、Ｔ１００が３５０〜５５０℃の熱分解性樹脂である、請求項１〜６のいずれかに記載の電子印刷用カラートナー。
ここで、Ｔ１００とは熱重量分析装置（ＴＧ）を使用して室温から昇温速度１０℃／分で昇温した際に、重量変化がなくなった時点での温度を示す。
【請求項８】
請求項１〜７のいずれかに記載のカラートナーを使用し、ガラス板面に電子印刷方式により前記カラートナーのパターンを形成する工程、及び、前記カラートナーのパターンが形成されたガラス板を加熱し、前記カラートナーをセラミックス化してセラミックスカラープリントのパターンを有するガラス板を製造する工程、を有することを特徴とするセラミックカラープリント付きガラス板の製造方法。
【請求項９】
前記ガラス板を加熱する温度が６００〜７４０℃である、請求項８に記載のセラミックカラープリント付きガラス板の製造方法。
【請求項１０】
カラートナーのパターンが形成されたガラス板を加熱して前記カラートナーをセラミックス化するとともに、加熱されたガラス板を熱加工する、請求項８または９に記載のセラミックカラープリント付きガラス板の製造方法。
【発明の詳細な説明】
【技術分野】
【０００１】
本発明は、電子印刷用カラートナー及びセラミックカラープリント付きガラス板の製造方法に関し、特に、自動車等の窓に使用されるガラス板面との密着性に優れたセラミックカラープリントを形成することのできる電子印刷用カラートナー及びセラミックカラープリント付きガラス板の製造方法に関する。
【背景技術】
【０００２】
自動車の窓に用いられるガラス板には、窓ガラスと該窓ガラスをその周縁で車内側から保持するウレタンシーラントとの間に介在するようにセラミックカラープリントが設けられている。このようなセラミックカラープリントは、主に自動車の固定窓の車内側周縁領域に設けられ、ウレタンシーラントの紫外線による劣化を防止し、また、窓ガラスの車内側周縁部に設けられた電熱線等の端子が車外側から見えないようにする機能を有する。さらに、近年は意匠性向上のために、微小なドットパターンをグラデーション状に形成したセラミックカラープリントも広く用いられている。
【０００３】
セラミックカラープリントは、主に無機顔料微粒子を含有するペースト（以下、無機顔料ペーストという）の焼成体からなる。具体的には、耐熱性の無機顔料微粒子とガラスフリットとが樹脂溶液に含有されたペーストを、スクリーン印刷により所定パターンでガラス板面に印刷し、ガラス板を加熱することで、樹脂分を分解し、ガラスフリットで無機顔料微粒子をガラス板面に定着させてセラミックカラープリントをガラス板面に設ける（例えば、特許文献１参照）。なお、耐熱性の無機顔料微粒子としては通常黒色のものが用いられる。
【０００４】
自動車は大量生産品であるため、自動車に使用する窓用のガラス板も大量生産品である。そのため、セラミックカラープリントも一旦パターンが定まれば、定まったパターンに従って無機顔料ペーストを大量のガラス板に順次印刷することが求められる。このような大量生産には、スクリーン版による無機顔料ペーストのスクリーン印刷が適している。しかし、ガラス板を自動車窓に用いる場合等は、自動車の型式に応じてガラス板の形状、セラミックカラープリントの形状等が異なる。したがって、自動車の型式に応じてスクリーン版を用意しなければならず、多くのスクリーン版をストックしておかなければならない。このため、スクリーン版の修正を必要としない、セラミックカラープリント付きガラス板の製造方法及びそのためのセラミックカラー組成物の開発が求められている。
【０００５】
一方で、近年、無機顔料微粒子と熱可塑性樹脂を含んだカラートナー（インク）を電子印刷法により窯業用転写シート上に印刷し、該転写シートを無機質基板表面に密着させ、焼成してカラープリントを形成すること、及びそのためのカラートナーが提案されている。この代表的なものとして、例えば、特許文献２には、カーボンブラック等の無機顔料微粒子と釉薬フリットとを混合し、溶融させた後冷却し、粉砕させてなる着色剤に対し、熱可塑性樹脂を添加したカラートナーを用いる方法が提案されている。しかし、特許文献２においては転写シート表面の、水溶性高分子からなる被膜にトナー画像を転写し、該被膜に保持されたトナー画像を転写シートから剥離して基板に再転写するという工程が必須とされるため、工程が複雑となり、さらに転写率自体も低下する問題があった。さらに、このカラートナーにおいてはポリエステル系、ポリスチレン系及びスチレンアクリル系樹脂等の熱可塑性樹脂が大量に使用されているため、焼成後に該樹脂がセラミックカラープリント中に炭化物として残存しやすく、その結果、無機質基板表面との密着性に優れたセラミックカラープリントが得られにくいという問題もあった。
【０００６】
【特許文献１】特開昭６２−７２５４５号公報（特許請求の範囲）
【特許文献２】特開２０００−２１４６２４号公報（特許請求の範囲、実施例）
【発明の開示】
【発明が解決しようとする課題】
【０００７】
本発明は、電子印刷用カラートナー及びセラミックカラープリント付きガラス板の製造方法に関し、特に、自動車等の窓に使用されるガラス板面との密着性に優れたセラミックカラープリントを形成することのできるカラートナー及びセラミックカラープリント付きガラス板の製造方法を提供することを目的とする。
【課題を解決するための手段】
【０００８】
本発明は、下記（１）〜（７）に記載の電子印刷用カラートナーならびに下記（８）〜（１０）に記載のセラミックカラープリント付きガラス板の製造方法を提供する。
【０００９】
（１）トナーの全固形分１００質量部中に、無機顔料微粒子を１０〜５０質量部、酸価５以上の熱分解性バインダ樹脂を５〜４０質量部、ガラスフリットを４０〜８５質量部含有する電子印刷用カラートナー（以下、第１の態様という）。
【００１０】
（２）無機顔料微粒子と、酸価５以上の熱分解性バインダ樹脂と、ガラスフリットを含有する電子印刷用カラートナーであって、該トナー中のガラスフリットと前記熱分解性バインダ樹脂の質量比が、［ガラスフリット］／［熱分解性バインダ樹脂］≧１．５であることを特徴とする電子印刷用カラートナー（以下、第２の態様という）。
【００１１】
（３）トナー中の無機顔料微粒子とガラスフリットの質量比が、［ガラスフリット］／［無機顔料微粒子］≧１である、（１）または（２）の電子印刷用カラートナー。
【００１２】
（４）酸価５以上の熱分解性バインダ樹脂が、熱可塑性樹脂に不飽和カルボン酸または不飽和カルボン酸無水物を反応させて得られる酸変性熱可塑性樹脂である、（１）〜（３）のいずれかに記載の電子印刷用カラートナー。
【００１３】
（５）酸変性熱可塑性樹脂が、無水マレイン酸変性熱可塑性樹脂である、（４）に記載の電子印刷用カラートナー。
【００１４】
（６）酸変性熱可塑性樹脂が、無水マレイン酸変性ポリオレフィンである、（４）または（５）に記載の電子印刷用カラートナー。
【００１５】
（７）酸価５以上の熱分解性バインダ樹脂が、Ｔ１００が３５０〜５５０℃の熱分解性樹脂である、（１）〜（６）のいずれかに記載の電子印刷用カラートナー。
【００１６】
ここで、Ｔ１００とは熱重量分析装置（ＴＧ）を使用して室温から昇温速度１０℃／分で昇温した際に、重量変化がなくなった時点での温度を示す。
【００１７】
（８）前記（１）〜（７）のいずれかに記載のカラートナーを使用し、ガラス板面に電子印刷方式により前記カラートナーのパターンを形成する工程、及び、前記カラートナーのパターンが形成されたガラス板を加熱し、前記カラートナーをセラミックス化してセラミックスカラープリントのパターンを有するガラス板を製造する工程、を有することを特徴とするセラミックカラープリント付きガラス板の製造方法。
【００１８】
（９）前記ガラス板を加熱する温度が６００〜７４０℃である、（８）に記載のセラミックカラープリント付きガラス板の製造方法。
【００１９】
（１０）カラートナーのパターンが形成されたガラス板を加熱して前記カラートナーをセラミックス化するとともに、加熱されたガラス板を熱加工する、（８）または（９）に記載のセラミックカラープリント付きガラス板の製造方法。
【発明の効果】
【００２０】
本発明によれば、ガラス板面に電子印刷により所定のパターンで電子印刷用カラートナーを印刷し、焼成してガラス板面に所定のパターンのセラミックカラー層を設けているので、パターン毎にスクリーン版を用意することなく、ガラス板面との密着性に優れたセラミックカラープリントを形成することができる。特に、パターン及びスクリーン版を変更する際にも電子情報の差し替えのみで対応できるため、少量多品種生産にも短時間で対応可能である。
【発明を実施するための最良の形態】
【００２１】
本発明において、電子印刷とはゼログラフィー方式による印刷をいう。ゼログラフィー方式とは、静電荷を帯びた感光ドラムを露光して静電潜像を作り、その潜像をトナーによって現像して感光ドラム表面にトナーのパターンを形成し、次いでこのトナーのパターンを基体表面（本発明の場合はガラス板表面が代表例）に転写することを基本としている。本発明はこの電子印刷用に適したカラートナーの発明である。このカラートナーは、電子印刷されたトナーのパターンを焼成してセラミックカラープリント（無機顔料微粒子を含有する溶融ガラスフリットから形成される印刷パターン）を形成する用途に使用される。特に、このカラートナーは、ガラス板表面を電子印刷によりこのカラートナーからなる印刷パターンを形成し、その後ガラス板表面のカラートナーの印刷パターンを焼成してセラミックカラープリントに変換してセラミックカラープリント付きガラス板を製造するという、用途に適したカラートナーである。本発明はまたこのカラートナーを使用してセラミックカラープリント付きガラス板を製造する方法である。
【００２２】
以下、図面に基づき本発明の実施の形態を説明する。
図１は本発明のセラミックカラープリント付きガラス板を製造する一連の工程の一例を示す側面概念図である。ガラス板Ｇは、所定形状に切断、面取、洗浄等の工程（ＳＴ１）を経て、印刷工程に搬送される。印刷工程ＳＴ２においてガラス板Ｇ面には、無機顔料微粒子を含むカラートナーが電子印刷装置１０により所定パターンで印刷される。所定パターンにトナーが印刷されたガラス板Ｇは、加熱炉３０内に搬送される。加熱炉３０内においてガラス板Ｇは所定温度に加熱され、トナーをガラス板Ｇ面に焼き付けて、所定のパターンのセラミックカラープリント付きガラス板が製造される。形成されたセラミックカラープリントは、検査工程（ＳＴ４；図示せず）に搬送され、隠蔽性能の検査が行われる。検査工程ＳＴ４での検査結果はコンピュータＣに送信され、所望の隠蔽性能が得られているか判定された後に、所定パターンやトナーの供給量などの調整情報に変換され、印刷工程ＳＴ２での印刷パターン制御に利用される。
【００２３】
ＳＴ１の工程では、矩形状のガラス板が所定形状に切断され、切断面が面取される。その後、ガラス板は洗浄され、必要に応じて予備加熱されて搬送ロール２０により印刷工程ＳＴ２に搬送される。
【００２４】
印刷工程ＳＴ２では、感光ドラム１３を回転させながら除電機１４で感光ドラム１３を除電した後、帯電機１２で感光ドラム１３を帯電させて、光源１５からの露光光を照射して所定パターンで感光ドラム１３を露光する。次いで、トナー供給機１１まで感光ドラム１３の露光面を回転させ、感光ドラム１３にトナーを授与することで、感光ドラム１３面に所定パターンのトナー層が形成される。感光ドラム１３面の所定パターンのトナー層は、感光ドラム１３の回転にともなって搬送されてきたガラス板Ｇ面に、転写される。こうして、ガラス板Ｇ面に所定パターンのトナー層が形成される。このとき、感光ドラム１３とガラス板Ｇ面との間に、中間転写ベルトのような二次転写版を介在させてもよい。
【００２５】
コンピュータＣには、露光光を照射して所定パターンで露光するためのパターン情報が保管されている。したがって、コンピュータＣからの指令により、光源１５から露光光が所定パターンで照射される。ガラス板Ｇを自動車窓に用いる場合等は、自動車の型式に応じてガラス板の形状、セラミックカラープリントのパターン形状等が異なる。したがって、自動車の型式に応じたこれらのデータに基づき、指令信号を変更することで、容易にある型式のガラス板の製造から別の型式用のガラス板の製造に変更できる。
【００２６】
所定パターンのトナー層を有するガラス板Ｇは、加熱炉３０内に搬送され、所定温度、通常６００〜７４０℃程度に加熱される。こうして、ガラス板Ｇ面にトナーを焼き付け、所定パターンのセラミックカラープリントがガラス板に設けられる。通常自動車窓用のガラス板は湾曲しているため、上記のように製造されるセラミックカラープリント付きガラス板を自動車窓に用いる場合には、焼成工程ＳＴ３にて加熱され、曲げ加工を経て強化処理が行われる。なお、強化処理ではなく徐冷処理が行われる場合（合わせガラス用のガラス板の曲げ加工）もある。ガラス板の熱加工とは、ガラス板を加熱して曲げ加工や強化処理を行うことをいう。
【００２７】
上記の工程に使用可能である本発明の電子印刷用カラートナー（以下、本トナーという）は、無機顔料微粒子、酸価５以上の熱分解性バインダ樹脂（以下、本バインダ樹脂という）ならびにガラスフリットを含有する粒子からなる。この場合、加熱前は本バインダ樹脂の粘着性により本トナーはガラス板面に定着している。その後加熱過程において、まず本バインダ樹脂が分解する。分解した本バインダ樹脂は、加熱によりガラス板から揮発する。本バインダ樹脂の大部分が揮発した後、ガラスフリットが溶融しはじめて本トナーは主にガラスフリットの粘着性によりガラス板面に定着する。これらの過程において、ガラスフリットが完全に溶融し終わるまでの間に本バインダ樹脂を完全に分解し揮発させることで、焼成後のセラミックカラープリント中の炭化物の残存を抑制できる。最後に、６００℃を超える温度までガラス板が加熱されると、無機顔料微粒子が分散した溶融ガラスフリットフリットがガラス板面上に層を形成する。
【００２８】
無機顔料微粒子は、紫外線を遮蔽しまたは可視光も遮蔽するために必須の成分であり、耐熱顔料を用いることが好ましい。黒色のパターンを得る場合、Ｃｏ、Ｃｒ、Ｍｎ、Ｆｅ及びＣｕからなる群から選ばれる１種以上の酸化物、もしくは２種以上の複合酸化物が好ましい。具体的には、黒色の発色安定性に優れるＣｕ−Ｃｒ−Ｍｎ系複合酸化物、Ｃｒ−Ｃｏ系複合酸化物、Ｆｅ−Ｍｎ系複合酸化物、Ｃｒ−Ｆｅ−Ｎｉ系複合酸化物、Ｃｒ−Ｃｕ系複合酸化物、マグネタイトからなる群より選ばれる１種以上の耐熱顔料を用いると特に好ましい。
【００２９】
無機顔料微粒子は平均粒径０．２〜５μｍであることが好ましい。平均粒径０．２μｍ以上であることにより、得られるセラミックカラープリント内部の隠蔽性を保持でき、印刷面からガラスが透けて見えるのを防止できる。一方、平均粒径が５μｍ以下であることにより、得られるセラミックカラープリントの印刷品質を高くできる。無機顔料微粒子は平均粒径０．５〜３μｍであることが特に好ましい。
【００３０】
次に、本トナーにおいては、ガラス板との密着性がよく、かつ、熱処理時の分解性もよいバインダ樹脂として本バインダ樹脂が採用される。本バインダ樹脂の採用により、定着性がよくなる理由は正確には解明できていないが、本バインダ樹脂中のカルボキシ基がガラス板表面のシラノール基と相互作用するためと考えられる。ここで、本バインダ樹脂の酸価が５以上であることにより、上記の相互作用を充分に起こすため、本トナーをガラス板面に電子印刷した際、プリントの定着性が安定する。そしてその結果、焼成後、セラミックカラープリントの密着不良が起きにくくなり密着性の良好なプリントを形成することができると考えられる。一方、電子印刷した際に本トナーをガラス板面に充分定着させることができ、転写ロール上にオフセット等の不良が起きにくくなることから、酸価は１００以下であることが好ましい。酸価は２０〜８０であることが特に好ましい。なお、酸価とは、樹脂１ｇ中に存在する酸性基を中和するに要する水酸化カリウムのｍｇ数をいう。
【００３１】
本バインダ樹脂は酸価５以上の酸変性熱可塑性樹脂を主成分とする熱分解性樹脂であることが好ましい。本バインダ樹脂は、酸変性熱可塑性樹脂単独から構成されていてもよく、酸変性熱可塑性樹脂とそれ以外の熱分解性樹脂（たとえば酸性基を有しない熱可塑性樹脂）との組合せからなっていてもよい。後者の場合、酸変性熱可塑性樹脂以外の熱分解性樹脂の割合は酸変性熱可塑性樹脂に対して相対的に少量であることが好ましく、その割合は本バインダ樹脂の全樹脂量に対して３０質量％以下、特に１０質量％以下が好ましい。酸変性熱可塑性樹脂の主鎖のポリマーと他の熱分解性樹脂の主鎖のポリマーはいずれもビニル重合により得られるポリマーであることが好ましい。両者の主鎖骨格は同一種類のものであっても異なる種類のものであってもよい。他の熱分解性樹脂を含有している場合であっても本バインダ樹脂の酸価は５以上であり、酸性基を有しない他の熱分解性樹脂を含む全樹脂の酸価が５以上である。また、本バインダ樹脂における酸変性熱可塑性樹脂や他の熱分解性樹脂としては市販のものを使用することができる。
【００３２】
酸変性熱可塑性樹脂は酸性基を有するポリマーであり、本発明における酸性基とはカルボキシ基及びカルボン酸無水物基をいう。酸変性熱可塑性樹脂はカルボキシ基及びカルボン酸無水物基のいずれかまたは両方を有する熱可塑性樹脂である。酸変性熱可塑性樹脂は、酸性基を有するモノマーを共重合して得られるポリマーや熱可塑性樹脂に酸性基を有する化合物を反応させて得られるポリマーが好ましい。また、不飽和カルボン酸エステル系モノマーを共重合して得られたポリマーを加水分解して酸性基含有ポリマーを得ることもできる。本発明における酸変性熱可塑性樹脂としては、特に、予め製造された熱可塑性樹脂に酸性基を有する化合物を反応させて得られる酸変性熱可塑性樹脂であることが好ましい。
【００３３】
酸変性熱可塑性樹脂を構成する主たるモノマーとしては、オレフィン、スチレン等の芳香族ビニル系モノマー、アクリル酸エステルやメタクリル酸エステル等の（メタ）アクリレート系モノマー、酢酸ビニル等の不飽和アルコールエステル系モノマー、ブタジエンなどのジエン系モノマーなどがある。特にエチレンやプロピレンなどの炭素数６以下のオレフィンを主要モノマーとして得られる熱可塑性樹脂が好ましい。
【００３４】
酸性基を有する化合物（以下酸変性剤という）としては不飽和カルボン酸または不飽和ポリカルボン酸無水物が好ましい。特に、不飽和ジカルボン酸、不飽和ジカルボン酸無水物が好ましい。具体的には、たとえばアクリル酸、メタクリル酸、マレイン酸、フマル酸、イタコン酸、シトラコン酸、無水マレイン酸、無水イタコン酸、無水シトラコン酸などがある。特に、酸変性剤として無水マレイン酸が好ましい。従って、酸変性熱可塑性樹脂としては、熱可塑性樹脂に不飽和カルボン酸または不飽和カルボン酸無水物を反応させて得られる酸変性熱可塑性樹脂が好ましく、特に無水マレイン酸変性熱可塑性樹脂が好ましい。
【００３５】
酸変性熱可塑性樹脂としては、ポリオレフィンに酸性基を有する化合物を反応させて得られる酸変性ポリオレフィンが好ましい。ポリオレフィンとしては、ポリエチレン、ポリプロピレン、エチレン−プロピレンコポリマーなどがあり、なかでもポリプロピレンがトナーとしての安定な帯電量を確保しやすい点で好ましい。酸変性剤をポリオレフィンに反応させる方法としては、酸変性剤とラジカル発生剤（パーオキサイドなど）をポリオレフィンに混入して加熱して反応させる方法、予めポリオレフィンを部分熱分解して得られる低分子量化ポリオレフィン（不飽和基などの反応点を有する）に酸変性剤を混入して反応させる方法、などを採用できる。酸変性ポリオレフィンとしては、無水マレイン酸を酸変性剤としてこれらの方法で得られる無水マレイン酸変性ポリオレフィン、特に無水マレイン酸変性ポリプロピレン、が帯電量の大きさ、帯電の立ち上がりの速さ及び電荷の安定性の点で好ましい。なお、酸変性ポリオレフィンの重量平均分子量は、特に限定されるものではないが、３０００〜１５万、特に５０００〜８万が好ましい。
【００３６】
また、ガラスフリットは、鉛系、非鉛系を問わず、いずれのものでも使用することができるが、環境等の面から非鉛系のビスマス−シリカ系ガラスフリットが好ましい。ガラスフリットは平均粒径０．１〜５μｍの粉末であることが好ましい。ガラスフリットが平均粒径０．１μｍ以上であることにより、ガラス板面との密着性を充分に確保でき、一方、平均粒径５μｍ以下であることにより、本トナーの粒子の表面にガラスフリットが露出することを防止でき、電子印刷法によりガラス板面に印刷した際に定着性が低下しにくくなる。ガラスフリットは平均粒径０．５〜３μｍであることが特に好ましい。ガラスフリットのガラス転移温度Ｔｇは３５０〜５００℃であることが好ましい。Ｔｇが３５０℃以上であることにより、樹脂の分解前にガラスフリットの溶融が起きるのを防止できるので、セラミックカラープリントの焼付け不良、すなわち、無機顔料微粒子同士の集積不良やセラミックカラープリントの密着不良の発生を低減できる。一方、Ｔｇが５００℃以下であることにより、ガラスフリットが溶融する前に、樹脂が先に分解して揮発してしまうことを防止できるので、本トナーの定着性が低下せず、セラミックカラープリントのガラス板面への密着性を確保できる。
【００３７】
本発明の第１の態様にかかる電子印刷用カラートナーは、本トナーの全固形分１００質量部に対して、無機顔料微粒子を１０〜５０質量部、本バインダ樹脂を５〜４０質量部、ガラスフリットを４０〜８５質量部含むものである。また、本発明の第２の態様にかかる電子印刷用カラートナーにおいても、無機顔料微粒子を１０〜５０質量部、本バインダ樹脂を５〜４０質量部、ガラスフリットを４０〜８５質量部含むものであると好ましい。
【００３８】
無機顔料微粒子の含有量を１０質量部以上とすることにより、印刷面から見た際に、充分な隠蔽性を発現することができる。一方、無機顔料微粒子の含有量を５０質量部以下とすることで、セラミックカラープリントとガラス板面との密着性を確保できる。無機顔料微粒子の含有量は１５〜４０質量部であることが特に好ましい。また、本バインダ樹脂の含有量が５質量部以上であることにより、樹脂とガラスフリットの両方の粘着性によりセラミックカラープリントをガラス板面に定着でき、ガラス板面とセラミックカラープリントの密着性を高められる。一方、本バインダ樹脂の含有量が４０質量部以下であることにより、焼成後のセラミックカラープリント中に炭化物が残存しにくくなり、セラミックカラープリントとガラス板面との密着性を長期にわたって充分に確保できる。また、樹脂の分解によりセラミックカラープリント中にクラック、ボイド等の欠点が発生するのを防止できる。本バインダ樹脂の含有量は１０〜３０質量部であることが特に好ましい。さらに、ガラスフリットの含有量が４０質量部以上であることにより、セラミックカラープリントとガラス板面との密着性を長期にわたって充分に確保でき、一方、含有量が８５質量部以下であることにより、セラミックカラープリント中に無機顔料微粒子を高濃度に分散させることができ、パターンとしての隠蔽性が得られやすくなる。ガラスフリットの含有量は、本トナーの全固形分１００質量部に対して、４５〜８０質量部であると好ましい。
【００３９】
さらに、本発明の第２の態様にかかる電子印刷用カラートナーにおいては、ガラスフリット及び本バインダ樹脂の含有比率が、質量比で［ガラスフリット］／［本バインダ樹脂］≧１．５である。また、本発明の第１の態様にかかる電子印刷用カラートナーにおいても、ガラスフリット及び本バインダ樹脂の含有比率は、質量比で［ガラスフリット］／［本バインダ樹脂］≧１．５であると好ましい。本発明の第１の態様及び第２の態様において、これらガラスフリット及び本バインダ樹脂の含有比率は２以上がより好ましい。かかる構成により、焼成後のセラミックカラープリント中に炭化物が残存しにくくなり、セラミックカラープリントとガラス板面との密着性を長期にわたって充分に確保できる。また、樹脂の分解によりセラミックカラープリント中にクラック、ボイド等の欠点が発生するのを防止できる。また、本発明の第１の態様及び第２の態様において、ガラスフリット及び本バインダ樹脂の含有比率の上限は１０以下、すなわち質量比で［ガラスフリット］／［本バインダ樹脂］≦１０とすることが好ましい。より好ましくは８以下である。かかる構成により、ガラスフリットが溶融を始めた時点でも少量の本バインダ樹脂が残存しているため、セラミックカラープリントを樹脂とガラスフリットの両方の粘着性によりガラス板面に定着でき、ガラス板面とセラミックカラープリントの密着性を高められる。ガラスフリット及び本バインダ樹脂の含有比率が、質量比で［ガラスフリット］／［本バインダ樹脂］＝２〜８の範囲であると特に好ましい。
【００４０】
一方、本発明の第１の態様及び第２の態様において、ガラスフリット及び無機顔料微粒子の含有比率は、質量比で［ガラスフリット］／［無機顔料微粒子］≧１であることが好ましい。かかる構成により、無機顔料微粒子をセラミックカラープリント中に高度に分散させられるとともにガラス板面上に強固に固定できるので、セラミックカラープリントとガラス板面との密着性を長期にわたって充分に確保できる。また、樹脂の分解によりセラミックカラープリント中にクラック、ボイド等の欠点が発生するのを防止できる。さらにその上限は５以下、すなわち［ガラスフリット］／［無機顔料微粒子］≦５とすることが好ましい。かかる構成により、所望の色調を有し、隠蔽性に優れたセラミックカラープリントを得ることができる。ガラスフリット及び無機顔料微粒子の含有比率は、質量比で［ガラスフリット］／［無機顔料微粒子］＝１．５〜４の範囲であると特に好ましい。
【００４１】
本バインダ樹脂は、Ｔ１００が３５０〜５５０℃であると好ましい。本発明において、Ｔ１００とは、熱重量分析装置（ＴＧ）を使用して室温から昇温速度１０℃／分で昇温し、樹脂の重量変化の様子を測定して重量変化がなくなった時点での温度を示す。Ｔ１００が３５０℃以上であることにより、樹脂の分解前にガラスフリットの溶融が起きるのを防止でき、ガラス板面にセラミックカラープリントを充分に固着することができる。一方、Ｔ１００が５５０℃以下であることにより、逆にトナーを焼き付けた際、樹脂が速やかに分解し、揮発するため、セラミックカラープリント中に残留炭素として残ることがほとんどなく、ガラス板面との密着性に優れかつ目的の色調を発現しやすいセラミックカラープリントを得ることができる。Ｔ１００は４００〜４５０℃であることが特に好ましい。
【００４２】
また、本バインダ樹脂は、（Ｔ１００−Ｔ９０）が０．１〜１５℃であることが好ましい。ここで、Ｔ９０とは熱重量分析装置（ＴＧ）を使用して室温から昇温速度１０℃／分で昇温した際に、樹脂の減少量が９０重量％となった時点での温度を示す。（Ｔ１００−Ｔ９０）が０．１℃以上であることにより、ガラスフリットが溶融を始めた時点でも少量の本バインダ樹脂が残存しているため、ガラスフリットのガラス転移温度Ｔｇ付近においてセラミックカラープリントを樹脂とガラスフリットの両方の粘着性によりガラス板面に定着でき、ガラス板面とセラミックカラープリントとの密着性を高められる。一方、（Ｔ１００−Ｔ９０）が１５℃以下であることにより、ガラスフリットが完全に溶融し終わるまでの間に本バインダ樹脂を充分に分解できるので、セラミックカラープリント中に本バインダ樹脂が炭化物として残存しにくくなり、目的の色調を発現しやすくかつガラス板面との密着性に優れたセラミックカラープリントを得ることができる。特に、（Ｔ１００−Ｔ９０）は５〜１５℃が好ましい。
【００４３】
また、セラミックカラープリントの強度低下を抑制するためや、ガラス板のプレス曲げ加工時に用いるプレス型にセラミックカラープリントが付着しないこと、すなわち型離れ性を良好にする等の目的に応じて、本トナー中に無機フィラーを添加してもよい。このとき、無機フィラーとしては耐熱性の無機フィラーを用いることが好ましく、ホウ酸アルミニウム、α−アルミナ、チタン酸カリウム、酸化亜鉛、酸化マグネシウム、ホウ酸マグネシウム、塩基性硫酸マグネシウム及び二ホウ化チタンからなる群より選ばれる１種以上の無機物からなるフィラーを用いることがより好ましい。無機フィラーの形状は特に限定されないが、板状のフィラーを用いると、セラミックカラープリント内部の隠蔽性を高くできるため好ましい。無機フィラーの量は、無機顔料微粒子と無機フィラーの合計量が、前記したガラスフリットに対する無機顔料微粒子の好ましい条件を満たす量的範囲内にあることが好ましい。すなわち、無機フィラーを含有する場合、質量比で１≦［ガラスフリット］／［無機顔料微粒子＋無機フィラー］≦５であることが好ましい。
【００４４】
また、無機フィラー以外に必要に応じて他の配合成分を配合することもできる。たとえば、アゾ系含金染料、サリチル酸系含金染料、４級アンモニウム塩等の電荷制御剤等をトナー中に含有することもできる。無機フィラーを含めこれら配合成分の配合量は前記必須３成分の量的条件を満たす範囲内で使用することができる。
【００４５】
本トナーは、例えば本バインダ樹脂、無機顔料微粒子及びガラスフリット等を混合し、混練、冷却してペレットを作製し、その後、粉砕分級することにより製造される。混練時の加熱温度は１５０〜２００℃であることが好ましい。加熱温度を１５０℃以上とすることで、樹脂、無機顔料微粒子及びガラスフリット等の混合を均一に行うことができる。一方、加熱温度が２００℃以下であることにより、トナー作製段階における本バインダ樹脂の分解を防止できる。本トナーは平均粒径５〜５０μｍであることが好ましい。平均粒径５μｍ以上であることにより、本トナー中の無機顔料微粒子やガラスフリットが表面に露出せず、本トナーの帯電量を確保できるため、電子印刷する際、本トナーの帯電量が不足することによる地かぶり等の印刷不良の発生を抑制できる。一方、平均粒径５０μｍ以下とすることにより、高精細な印字品質が得られやすくなる。
【００４６】
得られた本トナーをガラス板面に電子印刷法で印刷した後、トナーが印刷されたガラス板を所定温度に加熱してトナーを焼き付けることによりセラミックカラープリントを形成することができる。このとき、加熱温度は６００〜７４０℃が好ましい。加熱温度が６００℃以上であることにより、ガラスフリットが完全に溶融するので、セラミックカラープリントとガラス板面との密着性を長期にわたって充分に確保できる。一方、加熱温度が７４０℃以下であることにより、ガラス板の変形を防止できる。本発明において、ガラス板としては、ソーダライムガラス、無アルカリガラス、石英ガラス等が使用できる。
【００４７】
本発明により形成されるセラミックカラープリントの膜厚は５〜３０μｍであることが好ましい。膜厚５μｍ以上であることにより、安定した隠蔽性が得られやすくなり、膜厚３０μｍ以下であることにより、一回の電子印刷でも所望の膜厚を得やすくなり、取り扱いの容易性に優れる。膜厚が１０〜２０μｍであることが特に好ましい。
【００４８】
図２は、本発明の好ましい形態に係る制御プロセスを説明する概念図である。ＳＴ１で前処理されたガラス板は、印刷工程ＳＴ２で所定のパターンにトナーが印刷され、焼成工程ＳＴ３で加熱されトナーが焼き付けられてセラミックカラープリント付きガラス板が製造される。焼成工程ＳＴ３の後に、検査工程ＳＴ４にて形成されたセラミックカラープリントの隠蔽性能が測定される。測定された隠蔽性能データは、印刷工程においてトナーのパターンを制御するコンピュータＣに送付される。必要に応じて、焼成工程ＳＴ３における温度データも、コンピュータＣに送付される。コンピュータＣに送付されたデータは、所望の隠蔽性能が得られるかを判定するためのデータに利用される。所望の性能が得られていないと判定された場合、コンピュータＣの演算により、所望の性能となるように印刷されるトナーの印刷パターン及び供給量を調整する。調整されたトナーの印刷パターン及び供給量が印刷工程ＳＴ２にフィードバックされて、次のガラス板にセラミックカラープリントを設ける。
【００４９】
このようなフィードバックにより所望の隠蔽性能が得られると、制御データを固定して、セラミックカラープリント付きガラス板を連続的に大量に製造することができる。
【００５０】
さらに、ガラス板Ｇを自動車窓に用いる場合には、コンピュータＣには自動車の型式に応じたガラス板の形状データ、セラミックカラープリントのパターン形状のデータ等を保管、蓄積させておくことができる。これにより、ある型式用のガラス板の製造にあたり、その型式に該当するセラミックカラープリントのパターン形状に関するデータに基づく指令を電子印刷機に送信することで、ある型式から別の型式への変更を容易にし各型式に応じた印刷を行うことができる。さらに、型式に関するデータのうちガラス板の形状データに基づく指令をガラス板の切断、面取工程（ＳＴ１）に送信することで、ある型式から別の型式への変更を容易にし各型式に応じた切断、面取を行うことができる。
【００５１】
印刷工程ＳＴ２では、カラートナーだけでなく、導電性微粒子を含むトナー（以下、導電性トナーという）をガラス板面に印刷することもできる。たとえば、図３に例示した自動車後部窓は、ガラス板Ｇの中央領域に導電プリント線（デフォッガ１、アンテナ線２、バスバ３）が、周縁領域に暗色セラミックプリント４が、それぞれ設けられている。図１に示した感光ドラムに、さらに導電性トナーを所定パターンで印刷することで、カラートナーとともに導電性トナーをガラス板面に印刷できる。カラートナーと同様に、従来は導電性トナーもスクリーン印刷により印刷されていたので、このようにカラートナーとともに導電性トナーを電子印刷することで、大量生産に適した製造方法にすることができる。
【実施例】
【００５２】
以下に、例１〜８（実施例）及び例９〜１３（比較例）を示す。なお、本例において、分解温度については熱重量分析装置（島津製作所社製、型式：ＤＴＧ−５０）を使用して、昇温速度１０℃／分で、室温から７００℃までの間の測定を行い、樹脂の重量変化がなくなる温度Ｔ１００と、樹脂の減少量が９０％となった時点での温度Ｔ９０とを求めた。
【００５３】
また、例１〜１０、１２、１３で用いた樹脂の平均分子量は重量平均分子量であり、例１１で用いた樹脂の平均分子量は数平均分子量である。
【００５４】
［例１］
容量２００ｍＬのステンレス（ＳＵＳ３０４）製の容器に、無水マレイン酸変性ポリプロピレン（三洋化成社製、商品名：ユーメックス１１０ＴＳ、平均分子量１２０００、酸価７、Ｔ１００＝４５０℃、Ｔ９０＝４３５℃）２０質量部、Ｃｕ−Ｃｒ−Ｍｎ系複合酸化物からなる黒色耐熱顔料微粒子（東罐マテリアル・テクノロジー社製、商品名：４２−３０２Ａ、平均粒径０．６μｍ）１８質量部、ガラスフリット（ビスマス−シリカ系無鉛フリット、ガラス転移温度Ｔｇ＝４６１℃、溶融温度＝５６５℃、平均粒径２μｍ）６２質量部を混合し、１８０℃に昇温して混練した後、室温まで冷却して固体物を得た。この固体物をジェットミルで粉砕し、分級して平均粒径２０μｍのトナーを得た。
【００５５】
このトナーを使用して、大きさ３０ｃｍ×３０ｃｍの板ガラス上に電子印刷機で線幅１０ｍｍ、長さ８０ｍｍの長方形のパターンを印刷した後、７００℃で４分間焼成して、セラミックカラープリントを形成した。このセラミックカラープリントについて、下記評価を行った。評価結果を表１に示す。以下、例２〜１２においても同様に評価を行い、その結果を表１に示す。また、例１３において同様に評価を行うと、表１に示す結果が得られる。
【００５６】
［密着性評価］
光学顕微鏡によりガラス板の裏側からセラミックカラープリントとの密着部を観察して、セラミックカラープリントの剥離及び密着不良の有無を確認した。なお、密着不良とは、セラミックカラープリントがガラス板面に密着しておらず、浮いた状態のものをいう。評価として、剥離のまったくないものをＡ、ガラス板とセラミックカラープリント界面に直径０．５ｍｍ以下の密着不良が５個以下であるものをＢ、ガラス板とセラミックカラープリント界面に存在する直径０．５ｍｍ以下の密着不良が６〜１０個であるものをＣ、直径０．５ｍｍ以下の密着不良が１１個以上であるか、または、０．５ｍｍ超の密着不良が観察され、かつ、セラミックカラープリントの剥離がない物をＤ、セラミックカラープリントが一部だけ完全に剥離したものをＥ、全て剥離したものをＦと評価した。評価として、Ａ、Ｂ、Ｃと判断されたものを合格とした。
【００５７】
［可視光線透過率評価］
セラミックカラープリントの可視光線透過率を分光測定器（ＭＩＮＯＬＴＡ社製、商品名：分光測色計ＣＭ−３６００ｄ）により測定し、可視光線透過率が０．３％以下であるものを合格とした。
【００５８】
［例２］
例１において、顔料微粒子３２質量部、ガラスフリット４８質量部とした以外は同様にして操作を行い、平均粒径２０μｍのトナーを得た。
【００５９】
［例３］
例１において、無水マレイン酸変性ポリプロピレン１５質量部、顔料微粒子１９質量部、ガラスフリット６６質量部とした以外は同様にして操作を行い、平均粒径２０μｍのトナーを得た。
【００６０】
［例４］
例１において、無水マレイン酸変性ポリプロピレン１０質量部、顔料微粒子２０質量部、ガラスフリット７０質量部とした以外は同様にして操作を行い、平均粒径２０μｍのトナーを得た。
【００６１】
［例５］
例１において、無水マレイン酸変性ポリプロピレン（三洋化成社製、商品名：ユーメックス１００１、平均分子量４００００、酸価２６、Ｔ１００＝４５０℃、Ｔ９０＝４３５℃）を使用した以外は、同様にして操作を行い、平均粒径２０μｍのトナーを得た。
【００６２】
［例６］
例１において、無水マレイン酸変性ポリプロピレン（三洋化成社製、商品名：ユーメックス１００３、平均分子量２００００、酸価２１、Ｔ１００＝４４０℃、Ｔ９０＝４３０℃）を使用した以外は、同様にして操作を行い、平均粒径２０μｍのトナーを得た。
【００６３】
［例７］
例１において、無水マレイン酸変性ポリプロピレン（三洋化成社製サンプル、平均分子量４３０００、酸価３８、Ｔ１００＝４３０℃、Ｔ９０＝４２０℃）を使用した以外は、同様にして操作を行い、平均粒径２０μｍのトナーを得た。
【００６４】
［例８］
例１において、無水マレイン酸変性ポリプロピレン（三洋化成社製、商品名：ユーメックス１０１０、平均分子量３００００、酸価５２、Ｔ１００＝４３０℃、Ｔ９０＝４２０℃）を使用した以外は、同様にして操作を行い、平均粒径２０μｍのトナーを得た。
【００６５】
［例９（比較例）］
例１において、顔料微粒子５５質量部、ガラスフリット２５質量部とした以外は同様にして操作を行い、平均粒径２０μｍのトナーを得た。
【００６６】
［例１０（比較例）］
例１において、無水マレイン酸変性ポリプロピレン５０質量部、顔料微粒子１１質量部、ガラスフリット３９質量部とした以外は同様にして操作を行い、平均粒径２０μｍのトナーを得た。
【００６７】
［例１１（比較例）］
例１において、無水マレイン酸変性ポリプロピレンの代わりにポリプロピレン（三洋化成社製、商品名：ビスコール６６０−Ｐ、平均分子量７９００、Ｔ１００＝３８０℃、Ｔ９０＝３６５℃）を使用した以外は、同様にして操作を行い、平均粒径２０μｍのトナーを得た。
【００６８】
［例１２（比較例）］
例１において、無水マレイン酸変性ポリプロピレン（三洋化成社製、商品名：ユーメックス１００ＴＳ、平均分子量１００００、酸価３．５、Ｔ１００＝３８０℃、Ｔ９０＝３７０℃）を使用した以外は、同様にして操作を行い、平均粒径２０μｍのトナーを得た。
【００６９】
［例１３（比較例）］
例１において、無水マレイン酸変性ポリプロピレンの代わりにポリスチレン（三洋化成社製、商品名：ハイマーＳＴ−１２０、平均分子量１００００、Ｔ１００＝４６０℃、Ｔ９０＝４４５℃）を使用した以外は、同様にして操作を行い、平均粒径２０μｍのトナーを得た。
【００７０】
【表１】
2007128053.tif 000003
【００７１】
表１の結果より、本トナーを用いた実施例（例１〜８）については密着性が良好で、かつ可視光線透過率が低く抑えられたセラミックカラープリント付きガラス板が得られたことがわかる。
【産業上の利用可能性】
【００７２】
本発明は、ガラス板面にセラミックカラープリントを設ける方法及びそのための電子印刷用カラートナーに関するものであり、特に自動車窓用のセラミックカラープリント付きガラス板の製造方法に利用可能である。
【図面の簡単な説明】
【００７３】
【図１】本発明のセラミックカラープリント付きガラス板を製造する一連の工程の一例を示す側面概念図である。
【図２】本発明の好ましい形態に係る制御プロセスを説明する概念図である。
【図３】自動車後部窓の一例を示す正面図である。
【符号の説明】
【００７４】
１：デフォッガ
２：アンテナ線
３：バスバ
４：暗色セラミックプリント
１０：電子印刷装置
１１：トナー供給機
１２：帯電機
１３：感光ドラム
１４：除電機
１５：光源
２０：搬送ロール
３０：加熱炉
Ｇ：ガラス板
Ｃ：コンピュータ
ＳＴ１：面取工程
ＳＴ２：印刷工程
ＳＴ３：焼成工程
ＳＴ４：検査工程
【図１】
2007128053.tif 000004
【図２】
2007128053.tif 000005
【図３】
2007128053.tif 000006